(57)【要約】  互いに離隔して床表面から外方に突出した複数の防滑凸部を備える防滑構造であって、防滑凸部は硬化性樹脂を含む防滑処理用組成物の硬化体でありかつその立体形状が円形ドーム形状である、防滑構造。この防滑構造は、セラミックタイルや石材製タイルなどからなる床表面の光沢性、美麗性、意匠性や清掃性を損なうことなく、床表面に優れた防滑性能を付与する。【特許請求の範囲】
【請求項１】
互いに離隔して床表面から外方に突出した複数の防滑凸部を備える防滑構造であって、
前記防滑凸部は硬化性樹脂を含む防滑処理用組成物の硬化体でありかつその立体形状がドーム形状である、防滑構造。
【請求項２】
前記防滑凸部の、前記床表面に接する面の最大径（ｍｍ）を前記床表面からの最大高さ（ｍｍ）で除した比（前記最大径／前記最大高さ）が１〜６００の範囲である、請求項１に記載の防滑構造。
【請求項３】
前記防滑凸部の、前記床表面に接する面の最大径が０．３ｍｍ〜２５ｍｍの範囲であり、かつ前記床表面からの最大高さが０．０３ｍｍ〜２ｍｍの範囲である、請求項１又は２に記載の防滑構造。
【請求項４】
前記防滑凸部の接触角が１°〜８０°の範囲である、請求項１〜３のいずれか１項に記載の防滑構造。
【請求項５】
互いに隣り合う一対の前記防滑凸部の間隔が１ｍｍ〜５０ｍｍの範囲である、請求項１〜４のいずれか１項に記載の防滑構造。
【請求項６】
前記防滑処理用組成物の、ＢＨ型回転粘度計（２０ｒｐｍ）による測定値としての粘度（２０℃）が３０ｍＰａ・ｓ〜２００,０００ｍＰａ・ｓの範囲である、請求項１〜５のいずれか１項に記載の防滑構造。
【請求項７】
前記防滑処理用組成物が、前記硬化性樹脂として、湿気硬化性樹脂、熱硬化性樹脂、及び光硬化性樹脂よりなる群から選ばれる少なくとも１種を含む、硬化性組成物である、請求項１〜６のいずれか１項に記載の防滑構造。
【請求項８】
前記床表面を含む床の表層部が、セラミック材料及び石材よりなる群から選ばれる少なくとも１種からなる、請求項１〜７のいずれか１項に記載の防滑構造。
【請求項９】
硬化性成分と硬化触媒とを含む防滑処理用組成物であって、
前記硬化性成分が、架橋性シリル基含有ポリマー８〜９２重量％、及びアルコキシ基含有シリコーンオリゴマー８〜９２重量を含む防滑処理用組成物。
【請求項１０】
硬化性成分１００重量部に対し、硬化触媒０．０５〜２０重量部を含む、請求項９に記載の防滑処理用組成物。
【請求項１１】
アミノシラン、アルキルアルコキシシラン、エポキシシラン、メルカプトシラン、イソシアネートシラン、及びアクリルシランよりなる群から選ばれる少なくとも１種のシラン化合物をさらに含む、請求項９又は１０に記載の防滑処理用組成物。
【請求項１２】
前記架橋性シリル基含有ポリマーが、ポリオキシアルキレン、ポリオキシアルキレンエーテル及び（メタ）アクリル酸エステル系ポリマーよりなる群から選ばれる主鎖骨格と、前記主鎖骨格の末端及び側鎖から選ばれる少なくとも１つに結合する架橋性シリル基と、を有し、前記架橋性シリル基の平均個数が１分子当り０．７以上である、請求項９〜１１のいずれか１項に記載の防滑処理用組成物。
【請求項１３】
前記架橋性シリル基が、シリル基に１〜３個の架橋性基が置換した基であり、前記シリル基に置換する基が、水素原子、ハロゲン原子、アルコキシ基、アシルオキシ基、ケトキシメート基、アミノ基、アミド基、酸アミド基、アミノオキシ基、メルカプト基、アルケニル基、及びアルケニルオキシ基よりなる群から選ばれる少なくとも１種の基である、請求項９〜１２のいずれか１項に記載の防滑処理用組成物。
【請求項１４】
前記アルコキシ基含有シリコーンオリゴマーが、アルコキシ基としてメトキシ基およびエトキシ基から選ばれる少なくとも１種、並びに有機置換基として炭素数１〜４のアルキル基及びフェニル基から選ばれる少なくとも１種を有し、反応性官能基を有しないシラン化合物の２〜４０量体である、請求項９〜１３のいずれか１項に記載の防滑処理用組成物。
【請求項１５】
前記硬化触媒が、有機錫系化合物、及び有機チタン系化合物から選ばれる少なくとも１種である、請求項１０〜１４のいずれか１項に記載の防滑処理用組成物。
【発明の詳細な説明】
【技術分野】
【０００１】
本発明は、床表面などの防滑構造及び防滑構造の形成に用いられる防滑処理用組成物に関する。
【背景技術】
【０００２】
一般に、各種商業施設や小型店舗、医療施設、宿泊施設、公共施設、集合住宅や個人住宅などの建築物の床材として、光沢を有して高級感があり、メンテナンスフリーであることから、セラミックタイルや、大理石、御影石などの石材が広く採用されている。しかし、これらの床材は、表面が平滑であることから滑り易く、特に雨天時や掃除後などで、床表面や靴底に水が付着しているときには一層滑り易くなって、歩行安全性が低下するという問題がある。歩行安全性を向上させるため、例えば、床表面に滑り止め用の溝を形成することが行なわれているが、これは床表面の美麗な外観や意匠性を損なう場合がある。【０００３】
特許文献１は、基材と、基材上に形成された架橋樹脂からなる厚さ０．１〜１ｍｍの複数の凸部と、各凸部中に分散されかつ少なくとも一部が凸部表面に露出する粒径０．１〜１ｍｍの粒状体と、を含む、防滑構造を有するノンスリップ床材を開示する。基材は、ハードボード、スレート板や、合成樹脂板などである。架橋樹脂は、架橋性塩化ビニル樹脂、架橋性アクリル樹脂、架橋性ウレタン樹脂、エポキシ樹脂などである。粒状体は、炭化珪素、酸化アルミニウムなどの無機材料や、硬質塩化ビニル樹脂、ポリウレタンなどの合成樹脂材料からなる。【０００４】
特許文献２は、アルコキシシリル基を有するアクリルシリコーン樹脂の樹脂固形物に対し、平均粒子径８０〜１５０μｍ程度のアクリル樹脂マイクロビーズ５〜１５重量％を含む塗料組成物、及び該塗料組成物をセラミックタイルからなる床表面に塗布し、硬化させた防滑構造を開示する。【０００５】
特許文献３は、架橋構造を有するアクリル系樹脂からなり、かつウレタン樹脂、オレフィン系樹脂などからなる樹脂系ビーズを含む最外層を有する、床表面用積層体、及び該積層体を石材などからなる床材の表面に貼着した防滑構造を開示する。該積層体のマトリックス樹脂となる架橋構造を有するアクリル系樹脂としては、アクリル系樹脂のイソシアネート系硬化剤による架橋硬化物、アクリル系樹脂の紫外線や電子線の照射による架橋硬化物などが例示される。
【先行技術文献】
【特許文献】
【０００６】
【特許文献１】実開平３−８２４６号公報
【特許文献２】特開２０１０−１００７６７号公報
【特許文献３】特開２０１３−７５４４１号公報
【発明の概要】
【発明が解決しようとする課題】
【０００７】
特許文献１〜３に開示の従来の防滑構造は、いずれも、樹脂マトリックスと、該樹脂マトリックス中に分散した樹脂系ビーズと、からなる防滑処理用組成物を用いることにより、樹脂系ビーズの少なくとも一部が表面に露出した硬化膜又は凸部を床表面に形成し、防滑性能を付与したものである。【０００８】
しかしながら、上記従来の防滑構造には、例えば、セラミックタイルや石材からなるタイルなどの表面に施工した場合に、これらのタイルの光沢を低下させ、その美麗性や意匠性を損なうという問題がある。また、樹脂マトリックスと樹脂系ビーズとの間に微細な埃やゴミなどが溜まることから、汚れを落とし難くなるという問題がある。また、表面に樹脂系ビーズが突出することから、モップなどの清掃用具の操作性が悪くなり、清掃性が低下するという問題がある。【０００９】
また、樹脂マトリックスからなる硬化膜又は凸部は、タイルの美麗性や意匠性などを維持するために、比較的薄い厚みに形成されることから、樹脂系ビーズを保持する力が弱くなる。その結果、靴底や清掃用具などとの擦過により、樹脂系ビーズが硬化膜又は凸部から脱落し、防滑性能の経時的な低下が起こる場合がある。樹脂系ビーズが脱落した痕には除去し難い微細なゴミや埃が溜まったり、また、脱落した樹脂系ビーズがゴミ、埃や砂などと絡まって床に堆積したりして、床表面を汚すこともある。さらに、樹脂系ビーズの樹脂マトリックス中での分散が不十分であると、ほぼ均一な防滑性能が得られない場合もある。【００１０】
また、特許文献１の防滑構造のように、互いに離隔する複数の凸部を床表面に設けることにより、床表面に比較的良好な防滑性能を付与することができる。しかしながら、該凸部は頂面と側面とが略直交し、いわゆるエッジが立った形状になっていることから、防汚性が低いという欠点を有していることが、本発明者らの研究によって明らかになっている。このため、該凸部には靴底の汚れや繊維系のゴミや埃などが付着し、時間の経過とともに汚れが目立って黒ずみ、床表面の美麗性（特に光沢）や意匠性を損なう。【００１１】
本発明の目的は、床表面の外観や意匠性、さらには清掃性を損なうことなく、床表面に優れた防滑性能を長期的に付与できる防滑構造、及び該防滑構造の形成に適した防滑処理用組成物を提供することである。
【課題を解決するための手段】
【００１２】
本発明者らは、上記課題を解決するために鋭意研究を重ねた。その結果、本発明者らは、互いに離隔して床表面から外方に突出する複数の防滑凸部を含む防滑構造において、防滑凸部として硬化速度が比較的高い硬化性樹脂を含む防滑処理用組成物の硬化体を用い、かつ該防滑凸部の立体形状をドーム形状とする特定の組み合わせを見出した。そして、本発明者らは、この特定の組み合わせによれば、１）床材（特にセラミックタイルや石材からなるタイル）に対する密着性に顕著に優れ、硬度及び耐摩耗性の高い硬化体（防滑凸部）が得られること、並びに、２）該硬化体からなる複数の防滑凸部を床表面に形成することにより、床表面の美麗性や意匠性さらには清掃性を損なうことなく、優れた防滑性能を有し、耐久性及び防汚性に優れた防滑構造が得られること、を見出した。さらに、本発明者らは、該防滑構造を形成するのに好適に使用できる防滑処理用組成物を見出した。本発明者らは、これらの知見に基づいて本発明を完成するに至った。【００１３】
本発明は、下記（１）〜（８）の防滑構造、及び（９）〜（１５）の防滑処理用組成物を提供する。【００１４】
（１）互いに離隔して床表面から外方に突出した複数の防滑凸部を備える防滑構造であって、  防滑凸部は硬化性樹脂を含む防滑処理用組成物の硬化体でありかつその立体形状がドーム形状である、防滑構造。
（２）防滑凸部の、床表面に接する面の最大径（ｍｍ）を床表面からの最大高さ（ｍｍ）で除した比（最大径／最大高さ）が１〜６００の範囲である、上記（１）の防滑構造。
（３）防滑凸部の、床表面に接する面の最大径が０．３ｍｍ〜２５ｍｍの範囲であり、かつ床表面からの最大高さが０．０３ｍｍ〜２ｍｍの範囲である、上記（１）又は（２）の防滑構造。
（４）防滑凸部の接触角が１°〜８０°の範囲である、上記（１）〜（３）のいずれかの防滑構造。
（５）互いに隣り合う一対の防滑凸部の間隔が１ｍｍ〜５０ｍｍの範囲である、上記（１）〜（４）のいずれかの防滑構造。
（６）防滑処理用組成物の、ＢＨ型回転粘度計（２０ｒｐｍ）による測定値としての粘度（２０℃）が３０ｍＰａ・ｓ〜２００,０００ｍＰａ・ｓの範囲である、上記（１）〜（５）のいずれかの防滑構造。
（７）防滑処理用組成物が、硬化性樹脂として、湿気硬化性樹脂、熱硬化性樹脂、及び光硬化性樹脂よりなる群から選ばれる少なくとも１種を含む、硬化性組成物である、上記（１）〜（６）のいずれかの防滑構造。
（８）床表面を含む床の表層部が、セラミック材料及び石材よりなる群から選ばれる少なくとも１種からなる、上記（１）〜（７）のいずれかの防滑構造。
（９）硬化性成分と硬化触媒とを含む防滑処理用組成物であって、硬化性成分が、架橋性シリル基含有ポリマー８〜９２重量％、及びアルコキシ基含有シリコーンオリゴマー８〜９２重量を含む防滑処理用組成物。
（１０）硬化性成分１００重量部に対し、硬化触媒０．０５〜２０重量部を含む、上記（９）の防滑処理用組成物。
（１１）アミノシラン、アルキルアルコキシシラン、エポキシシラン、メルカプトシラン、イソシアネートシラン、及びアクリルシランよりなる群から選ばれる少なくとも１種のシラン化合物をさらに含む、上記（９）又は（１０）の防滑処理用組成物。
（１２）架橋性シリル基含有ポリマーが、ポリオキシアルキレン、ポリオキシアルキレンエーテル及び（メタ）アクリル酸エステル系ポリマーよりなる群から選ばれる主鎖骨格と、主鎖骨格の末端及び側鎖から選ばれる少なくとも１つに結合する架橋性シリル基と、を有し、架橋性シリル基の平均個数が１分子当り０．７以上である、上記（９）〜（１１）のいずれかの防滑処理用組成物。
（１３）架橋性シリル基が、シリル基に１〜３個の架橋性基が置換した基であり、シリル基に置換する基が、水素原子、ハロゲン原子、アルコキシ基、アシルオキシ基、ケトキシメート基、アミノ基、アミド基、酸アミド基、アミノオキシ基、メルカプト基、アルケニル基、及びアルケニルオキシ基よりなる群から選ばれる少なくとも１種の基である、上記（９）〜（１２）のいずれかの防滑処理用組成物。
（１４）アルコキシ基含有シリコーンオリゴマーが、アルコキシ基としてメトキシ基およびエトキシ基から選ばれる少なくとも１種、並びに有機置換基として炭素数１〜４のアルキル基及びフェニル基から選ばれる少なくとも１種を有し、反応性官能基を有しないシラン化合物の２〜４０量体である、上記（９）〜（１３）のいずれかの防滑処理用組成物。
（１５）硬化触媒が、有機錫系化合物、及び有機チタン系化合物から選ばれる少なくとも１種である、上記（１０）〜（１４）のいずれかの防滑処理用組成物。
【発明の効果】
【００１５】
本発明の防滑構造によれば、床表面の美麗性（特に光沢）や意匠性さらには清掃性を損なうことなく、床表面に優れた防滑性能を付与できる。また、該防滑構造は、防滑凸部が高い硬度を有し、床表面との密着性が高く、耐摩耗性などの耐久性に優れることから、長期間にわたって優れた防滑性能を発揮することができる。また、本発明の防滑処理用組成物を用いることにより、本発明の防滑構造を効率よく作製することができる。
【発明を実施するための形態】
【００１６】
［防滑構造］
本発明の防滑構造は複数の防滑凸部からなる。個々の防滑凸部は床表面から外方に突出し、かつ、一の防滑凸部とそれに隣り合う他の防滑凸部とが互いに離隔するように配置されている。本発明の防滑凸部は、硬化性樹脂を含む防滑処理用組成物の硬化体であるという特徴、及びその立体形状がドーム形状であるという特徴を有する。
【００１７】
この２つの特徴の組み合わせにより、床表面の美麗性（特に光沢）や意匠性、清掃性などを損なうことなく、床表面に優れた防滑性能、特に雨天時や床表面の水濡れ時に特に有効な優れた防滑性能を付与できる。本発明の防滑凸部を床表面に設けることにより、スリップなどによる転倒を顕著に防止できる。また、本発明の防滑凸部は、高い硬度を有し、床表面との密着性が高く、耐摩耗性などの耐久性、防汚性に優れることから、長期間にわたって防滑性能及び床表面の美麗性を維持することができる。また、本発明の防滑凸部は足の裏でその感触を感じるために設けられるものではないため、その床表面からの高さを比較的低くすることができる。このため、本発明の防滑凸部は、つまずきなどの原因になることがなく、歩行安全性が高いという利点をも有している。
【００１８】
本発明の防滑凸部が前述のような優れた効果を奏する理由は現状では十分明らかではないが、その一因として、硬化性樹脂を含む防滑処理用組成物の硬化体をドーム形状に形成することにより、磨耗や床表面からの剥がれが抑制され、防滑凸部が水と接触しても、防滑凸部が有する所定の摩擦特性が維持され、さらに汚れの付着が低減できることが考えられる。
【００１９】
本発明の防滑凸部は、床表面から外方に突出するドーム形状を有し、その底面が床表面に接触した状態で密着し、かつ床表面に接触しない表面（以下「上面」と呼ぶことがある）が上方を臨むように設けられる。ドーム形状とは、周縁部よりも中央部の方がより高い位置まで突出し、その表面が曲面を含んで構成されたものであれば特に限定されないが、円形ドーム形状のものが好ましい。
【００２０】
円形ドーム形状とは、上面視円形であり、かつ上面（表面）が曲面のみ又は曲面と頂部の平面とから構成され、稜線などの線状領域や凹んだ領域を有さない形状である。このような円形ドーム形状の中でも、曲面のみ又は曲面と頂部の平面とから構成された上面（表面）の、防滑凸部の突出方向の軸線（仮想線）と交差する点領域及び／又はその近傍領域が床表面に対して最も高い位置にある円形ドーム形状が好ましい。また、円形ドーム形状の上面視円形とは、真円に限定されず、真円度が真円よりも低い円形でもよく、さらに楕円、長円などでもよい。円形ドーム形状の具体例としては、例えば、半球状、紡錘状、卵を長手方向に分割した半卵状、これらの形状のいずれかであってかつ頂部が平面である形状などが挙げられる。
【００２１】
なお、防滑凸部の立体形状を方柱形状、角柱形状、円柱形状や円錐台形状に構成した場合は、ある程度の防滑性能は得られるものの、防汚性の経時的な低下が顕著になる。すなわち、方柱形状、角柱形状、円柱形状や円錐台形状の防滑凸部は、その材質に関係なく、周囲の埃や汚れが付着し易くなり、時間経過と共に黒ずみが目立ち易くなり、床表面の美麗性や光沢を損なうという欠点がある。さらに、これらの立体形状を有する防滑凸部は、モップなどの清掃用具の操作性を低下させたり、躓きなどの原因にもなり、清掃性や歩行安定性を低下させる場合もある。
【００２２】
本発明の防滑凸部において、床表面に接する面の最大径（ｍｍ、以下単に「最大径」と呼ぶことがある）、及び床表面からの最大高さ（ｍｍ、以下単に「最大高さ」と呼ぶことがある）は特に限定されず適宜選択可能である。ただし、床表面の美麗性（特に光沢）、意匠性、清掃性などの維持、防滑凸部と床表面との密着性、防滑性能の向上などのバランスを考慮すると、防滑凸部の最大径は、好ましくは０．３ｍｍ〜２５ｍｍ、より好ましくは０．３ｍｍ〜２２ｍｍ、さらに好ましくは１ｍｍ〜１０ｍｍ、特に好ましくは１ｍｍ〜５ｍｍである。また、防滑凸部の最大高さは、防滑性能、清掃性、歩行安全性（特につまずきの防止）などを考慮すると、好ましくは０．０３ｍｍ〜２ｍｍ、より好ましくは０．０５ｍｍ〜２ｍｍ、さらに好ましくは０．０５ｍｍ〜１ｍｍである。
【００２３】
また、本発明の防滑凸部において、最大径を最大高さで除した縦横比（最大径／最大高さ）は特に限定されないが、防滑凸部の接触角を比較的低い値とし、その防滑性能を十分に発揮させる観点から、好ましくは１〜６００、より好ましくは１〜４００、さらに好ましくは５〜１５０、特に好ましくは５〜６０である。縦横比が１未満及び６００を超えると、例えば、防滑処理用組成物の種類、床材の種類などが、防滑性能や、防滑凸部の床表面への密着性などに影響を及ぼす場合が生じる可能性がある。また、縦横比が１未満では、床への密着性を低下させる原因になることがある。本発明の防滑凸部は、上記した範囲の最大径及び最大高さを有し、かつここに記載した範囲の縦横比を有することが好ましい。
【００２４】
また、本発明の防滑凸部は、硬化性樹脂を含む防滑処理用組成物の硬化体をドーム形状（好ましくは円形ドーム形状）に形成することにより、その接触角（表面接触角）を好ましくは１°〜８０°、より好ましくは５°〜６０°、さらに好ましくは１０°〜４０°、特に好ましくは１０°〜２５°とすることができる。防滑凸部の接触角が前記範囲内にあることにより、床表面の美麗性（特に光沢）や意匠性、清掃性などを損なうことなく、床表面に優れた防滑性能を付与する効果が顕著になる。なお、防滑凸部の接触角は、例えば、防滑凸部の縦横比の調整、防滑凸部を構成する防滑処理用組成物に含まれる硬化性樹脂の選択などにより調整できる。本明細書において表面接触角は、協和界面科学株式会社製ＣＡ−Ｘ１５０型を使用し、画像処理式３点クリック法で求められる値である。
【００２５】
複数の防滑凸部は、互いに離隔するように、より具体的には任意に選択した隣り合う一対の防滑凸部が互いに離隔するように形成されている。一対の防滑凸部間の距離は特に限定されないが、防滑性能や清掃性、歩行安全性などの観点から、好ましくは１ｍｍ〜５０ｍｍの範囲である。複数の防滑凸部は、格子状、千鳥格子状、同心円状、放射線状などに規則的に配置されてもよく、また、不規則に配置されてもよいが、防滑構造の防滑性能や清掃性などの観点から、規則的に配置されることが好ましい。また、防滑凸部の集合によって、文字、記号、デザインなどを表現することも可能である。
【００２６】
本発明の防滑構造は、例えば、各種商業施設や小型店舗、医療施設、宿泊施設、公共施設、集合住宅や個人住宅などの建築物の床表面、特にセラミックタイルや石材製タイルなどからなる床表面に好適に形成することができる。より具体的には、例えば、大型商業施設や店舗などの床表面、ホテルや病院などのロビーや通路の床表面、マンションの玄関や室内の床表面などの、比較的滑り易い各床表面に本発明の防滑構造を形成することにより、床表面の光沢性、美麗性、意匠性や清掃性などを損なうことなく、防滑性能や歩行安全性を顕著に高めることができる。
【００２７】
本発明の防滑凸部は、前述のように、硬化性樹脂を含む防滑処理用組成物の硬化体である。すなわち、防滑処理用組成物は、硬化性樹脂を含む硬化性組成物である。硬化性樹脂としては特に限定されないが、防滑凸部の接触角を上記した所定の範囲に調整することなどを考慮すると、湿気硬化性樹脂、熱硬化性樹脂、及び光硬化性樹脂よりなる群から選ばれる少なくとも１種であることが好ましい。なお、防滑処理用組成物は、常温では液状でありかつ湿気、加熱、光照射などにより硬化する硬化性組成物であることが好ましく、常温では液状でありかつ湿気、光照射などにより硬化する硬化性組成物であることがより好ましい。液状硬化性組成物としては、例えば、硬化性樹脂自体が液状のもの、硬化性樹脂の有機溶剤溶液などが挙げられる。防滑処理用組成物を溶解させる有機溶剤としては特に限定されず、防滑処理用組成物の種類に応じて公知の有機溶剤から適宜選択できる。
【００２８】
湿気硬化性樹脂としては、特に限定されず公知のものを使用できるが、例えば、湿気により硬化する変性シリコーン樹脂を好ましく使用できる。変性シリコーン樹脂としては、例えば、湿気により硬化する硬化性成分を含み、硬化性成分が架橋性シリル基含有ポリマー（以下「硬化性ポリマー成分」と呼ぶことがある）８〜９２重量％とアルコキシ基含有シリコーンオリゴマー（以下「硬化性オリゴマー成分」と呼ぶことがある）８〜９２重量％とを含み、さらに、架橋性シリル基含有ポリマー及びアルコキシ基含有シリコーンオリゴマーを除くシラン化合物、硬化触媒、並びに樹脂用添加剤から選ばれる少なくとも１種の任意成分を含んでいてもよい防滑処理用組成物が挙げられる。以下、硬化性樹脂として上記変性シリコーン樹脂を含む防滑処理用組成物を硬化性組成物（Ｘ）と呼び、その必須成分及び任意成分についてさらに詳しく説明する。
【００２９】
硬化性ポリマー成分は、架橋性シリル基を有するポリマーであれば特に限定されないが、ポリオキシアルキレン、ポリオキシアルキレンエーテル、及び（メタ）アクリル酸エステル系ポリマーよりなる群から選ばれる主鎖骨格と、主鎖骨格の末端及び／又は側鎖（より好ましくは主鎖骨格の末端）に結合する架橋性シリル基とを有する硬化性ポリマー成分（Ａ）が好ましく、硬化性組成物（Ｘ）の硬化体の床材への密着性、硬度や、耐摩耗性などの耐久性を考慮すると、硬化性ポリマー成分（Ａ）の中でも、１分子あたりの架橋性シリル基の平均個数が０．７個以上のものがより好ましく、０．７個〜３．０個のものがさらに好ましく、１．２個〜２．６個のものが特に好ましい。
【００３０】
ここで、硬化性ポリマー成分が有する架橋性シリル基とは、加水分解などにより架橋結合を形成する架橋性基を有するシリル基であり、より具体的にはシリル基に１〜３個の架橋性基が置換した基である。シリル基に置換する基としては、水素原子、ハロゲン原子、アルコキシ基、アシルオキシ基、ケトキシメート基、アミノ基、アミド基、酸アミド基、アミノオキシ基、メルカプト基、アルケニル基、及びアルケニルオキシ基よりなる群から選ばれる少なくとも１種が挙げられる。これらのシリル基に置換する基の中でも、架橋性基としてはアルコキシ基が好ましく、炭素数１〜４の直鎖状アルコキシ基がより好ましい。本発明において、架橋性シリル基は、２種以上の異なる架橋性基を有していてもよい。
【００３１】
硬化性ポリマー成分の数平均分子量は、好ましくは５００以上、より好ましくは１０００以上、さらに好ましくは１０００〜１０００００、特に好ましくは１０００〜６００００である。数平均分子量が５００未満の場合、硬化性組成物（Ｘ）の硬化物の物性が低下する傾向がある。一方、数平均分子量の上限は特に限定されないが、硬化性組成物（Ｘ）を調製する際や床表面に防滑構造を形成する際の作業性などを考慮すると、数平均分子量が１０００００以下であることが好ましく、６００００以下であることがより好ましい。
【００３２】
主鎖骨格がポリオキシアルキレンである硬化性ポリマー成分（Ａ１）において、ポリオキシアルキレンとしては、ポリオキシエチレン、ポリオキシプロピレン、ポリオキシブチレンなどのアルキレン単位の炭素数が２〜６、好ましくは２〜４であるポリオキシアルキレンが挙げられ、これらの中でも、ポリオキシプロピレンが好ましい。また、主鎖骨格がポリアルキレンエーテルである硬化性ポリマー成分（Ａ２）において、ポリオキシアルキレンエーテルとしては、例えば、ポリオキシアルキレンとアルコールとのアルカリ触媒存在下での反応生成物であるエーテルが挙げられ、これらの中でも、ポリオキシアルキレンと炭素数４〜２２の飽和若しくは不飽和アルコールとのエーテルなどが好ましく、アルキレン部分の炭素数が２〜６、好ましくは２〜４であるポリオキシアルキレンと炭素数１〜６、好ましくは炭素数２〜４の飽和アルコールとのエーテルがより好ましい。
【００３３】
主鎖骨格がポリオキシアルキレンである硬化性ポリマー成分（Ａ１）及び主鎖骨格がポリオキシアルキレンエーテルである硬化性ポリマー成分（Ａ２）としては、市販品を使用してもよい。該市販品としては、例えば、カネカＭＳポリマー（商標名）Ｓ８１０、カネカＭＳポリマーＳ−２０３、サイリル（商標名）ＳＡＴ−１１５、サイリルＳＡＴ−１４５、サイリルＳＡＸ５１０、サイリルＳＡＸ５２０、サイリルＳＡＸ５３０、サイリルＳＡＸ５８０（いずれも商品名、（株）カネカ製）、エクセスター（登録商標）Ｓ２４１０、エクセスターＷ２５２１、エクセスターＡ２５５１（いずれも商品名、旭硝子（株）製）などが挙げられる。主鎖骨格がポリオキシアルキレン又はポリオキシアルキレンエーテルである硬化性ポリマー成分（Ａ）の数平均分子量は好ましくは１０００〜６００００、より好ましくは１０００〜２５０００である。
【００３４】
主鎖骨格が（メタ）アクリル酸エステル系ポリマーである硬化性ポリマー成分（Ａ３）は、例えば、（メタ）アクリル酸アルキルエステルと、ビニルアルコキシシランおよび（メタ）アクリロキシアルコキシシランから選ばれるシラン化合物とを、連鎖移動剤としてのメルカプトアルコキシランの存在下に、重合させることにより製造できる。重合方法としては、公知のラジカル重合触媒を用いる塊状重合法や溶液重合法、レドックス重合法などが挙げられる。これにより、１分子中の架橋性シリル基の平均個数が１．２〜３個である（メタ）アクリル酸エステル系ポリマーが得られる。この製造方法は、例えば、特公平３−８０８２９号公報に記載されている。
【００３５】
上記製造方法で使用される（メタ）アクリル酸アルキルエステルとしては、例えば、エチル（メタ）アクリレート、プロピル（メタ）アクリレート、ｎ−ブチル（メタ）アクリレート、イソブチル（メタ）アクリレート、アミル（メタ）アクリレート、ヘキシル（メタ）アクリレート、２−エチルヘキシル（メタ）アクリレート、シクロヘキシル（メタ）アクリレート、ｎ−オクチル（メタ）アクリレートなどの、アルキル部分が炭素数２〜４の直鎖状又は環状である（メタ）アクリル酸アルキルエステルが挙げられる。
【００３６】
上記製造方法で使用されるビニルアルコキシシランとしては、例えば、ビニルトリメトキシシラン、ビニルメチルジメトキシシラン、ビニルトリエトキシシラン、ビニルジメチルメトキシシランなどの、アルコキシ部分が炭素数１〜４の鎖状アルコキシであるビニルアルコキシシランが挙げられる。（メタ）アクリロキシアルコキシシランとしては、例えば、γ−メタクリロキシプロピルトリメトキシシラン、γ−メタクリロキシプロピルメチルジメトキシシランなどの、アルコキシ部分が炭素数１〜４の鎖状アルコキシである（メタ）アクリロキシアルコキシシランが挙げられる。メルカプトアルコキシランとしては、例えば、γ−メルカプトプロピルメチルジメトキシシラン、γ−メルカプトプロピルトリメトキシシランなどの、アルコキシ部分が炭素数１〜４の鎖状アルコキシであるメルカプトアルコキシランが挙げられる。
【００３７】
また、主鎖骨格が（メタ）アクリル酸エステル系ポリマーである硬化性ポリマー成分（Ａ３）は、（メタ）アクリル酸エステル系化合物およびビニル化合物から選ばれるモノマー化合物と、架橋性シリル基含有ジスルフィド化合物とを、必要に応じて有機溶媒（トルエン、キシレン、ヘキサン、酢酸エチル、ジオクチルフタレートなど）中にて光重合（常温乃至５０〜６０℃で、４〜３０時間の光照射）させることによっても製造できる。この製造方法は、例えば、特公平４−６９６６７号公報に記載されている。
【００３８】
上記製造方法で使用される（メタ）アクリル酸エステル系化合物としては、例えば、アルキル部分が炭素数２〜４の直鎖状又は環状である、前述の（メタ）アクリル酸アルキルエステルを使用できる。ビニル化合物としては、例えば、スチレン、α−メチルスチレン、クロルメチルスチレンなどのスチレン系化合物が挙げられる。架橋性シリル基含有ジスルフィド化合物としては、例えば、ビス（トリメトキシシリルメチル）ジスルフィド、ビス（トリエトキシシリルメチル）ジスルフィド、ビス（トリメトキシシリルプロピル）ジスルフィド、ビス（トリエトキシシリルプロピル）ジスルフィド、ビス（メチルジメトキシシリルメチル）ジスルフィド、ビス（メチルジエトキシシリルメチル）ジスルフィド、ビス（プロピルジメトキシシリルメチル）ジスルフィド、ビス（プロピルジエトキシシリルメチル）ジスルフィド、ビス（ジメチルメトキシシリルプロピル）ジスルフィド、ビス（ジメチルエトキシシリルプロピル）ジスルフィドなどが挙げられる。
【００３９】
主鎖骨格がアクリル酸エステル系ポリマーである硬化性ポリマー成分（Ａ３）としては市販品を使用してもよく、該市販品としては、例えば、サイリルＭＡ−４８０（商品名、(株)カネカ製）、アルフォン（商標名）ＵＳ−６１１０（商品名、アルコキシシリル基を有するアクリル系ポリマー、アルコキシシリル基の１分子当りの平均個数０．９、数平均分子量３０００、東亜合成（株）製）などが挙げられる。
【００４０】
また、硬化性組成物（Ｘ）では、硬化性ポリマー成分（Ａ）として、硬化性ポリマー成分（Ａ１）、硬化性ポリマー成分（Ａ２）、及び硬化性ポリマー成分（Ａ３）よりなる群から選ばれる少なくとも１種を使用できる。その中でも、硬化性組成物（Ｘ）の床表面への密着性、硬度や耐摩耗性などの耐久性を考慮すると、硬化性ポリマー成分（Ａ１）、硬化性ポリマー成分（Ａ３）、硬化性ポリマー成分（Ａ１）と硬化性ポリマー成分（Ａ３）との混合物などが好ましい。
【００４１】
硬化性組成物（Ｘ）において、硬化性オリゴマー成分としては、アルコキシ基を有するシラン化合物のオリゴマーであれば特に限定されないが、例えば、一般式（１）、
［−Ｓｉ（ＯＲ１）（Ｒ２）−Ｏ−］ｍ                    （１）
〔式中、Ｒ１はアルキル基を示す。Ｒ２はアルキル基、アリール基又は反応性官能基を示す。ｍはモノマー単位の繰返し数であり、２〜１００の整数を示す。但し、ｍ個のＲ１、及びｍ個のＲ２は、それぞれ、同一でも良く又は異なっていてもよい。〕
で表わされる硬化性オリゴマー成分（Ｂ）が挙げられる。なお、一般式（１）において、通常、珪素原子側末端には基−ＯＲ１が結合し、酸素原子側末端には基Ｒ２が結合する。また、アルコキシ基が結合した珪素原子をも含めて、アルコキシシリル基と呼ばれることもある。
【００４２】
上記一般式（１）において、Ｒ１及びＲ２で示されるアルキル基としては、例えば、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ｎ−ヘキシル基などの、炭素数１〜６の直鎖状又は分岐鎖状アルキル基が挙げられ、これらの中でも、炭素数１〜４の直鎖状又は分岐鎖状アルキル基が好ましく、炭素数１〜４の直鎖状アルキル基がより好ましく、メチル基がさらに好ましい。Ｒ２で示されるアリール基としては、例えば、フェニル基、１−ナフチル基、２−ナフチル基、ｐ−トリル基などの、炭素数６〜１０のアリール基が挙げられ、これらの中でもフェニル基が好ましい。Ｒ２で示される反応性官能基としては、例えば、エポキシ基、メルカプト基、（メタ）アクリル基、ビニル基などが挙げられる。
【００４３】
硬化性オリゴマー成分（Ｂ）の中でも、一般式（１）において、ｍ個のＲ１がメチル基又はエチル基であり、ｍ個のＲ２が炭素数１〜４の直鎖状アルキル基及び／又は炭素数６〜１０のアリール基であり、反応性官能基を有さず、ｍが２〜４０の整数であるオリゴマーが好ましく、ｍ個のＲ１がメチル基又はエチル基であり、ｍ個のＲ２が炭素数１〜４の直鎖状アルキル基及び／又はフェニル基であり、反応性官能基を有さず、ｍが２〜４０の整数であるオリゴマーがより好ましく、ｍ個のＲ１が全てメチル基であり、ｍ個のＲ２がメチル基とフェニル基とからなり、反応性官能基を有さず、ｍが２〜４０の整数（特に好ましくはｍが１〜１５の整数）であるオリゴマーがさらに好ましい。硬化性オリゴマー（Ｂ）は、モノマー単位の繰返し数を示すｍの数が異なる複数の硬化性オリゴマー成分（Ｂ）の混合物でもよい。
【００４４】
このような、硬化性オリゴマー成分（Ｂ）としては市販品を使用してもよい。該市販品には多くの会社から市販される多くのものがあるが、例えば、信越化学（株）製の市販品を例にとれば、商品名：ＫＲ−５１１、ＫＲ−５１３、ＫＲ−５１６、ＫＲ−５１７などの反応性官能基を有する硬化性オリゴマー成分、商品名：ＫＲ−２１３、ＫＲ−４０１Ｎ、ＫＲ−５００、ＫＲ−５１０、ＫＲ−５１５、ＫＲ−９２１８、ＫＣ−８９Ｓ、Ｘ−４０−９２２５、Ｘ−４０−９２２７、Ｘ−４０−９２４６、Ｘ−４０−９２５０などの反応性官能基を有しない硬化性オリゴマー成分などが挙げられる。
【００４５】
反応性官能基を有しない市販の硬化性オリゴマー成分は、例えば、置換基としてメトキシ基と共に、メチル基又はメチル基及びフェニル基を有し、粘度（２５℃）が５〜１６０ｍｍ２／ｓ（好ましくは２０〜１００ｍｍ２／ｓ）の範囲であり、屈折率（２５℃）が１．３５〜１．５５（好ましくは１．３９〜１．５４）の範囲であり、メトキシ基含有量が１０〜５０重量％（好ましくは１５〜３５重量％）の範囲である。
硬化性オリゴマー成分は、１種を単独で又は２種以上を組み合わせて使用できる。もちろん、市販品を２種以上混合して用いてもよい。
【００４６】
硬化性成分において、硬化性ポリマー成分と硬化性オリゴマー成分との使用割合は特に限定されず、例えば、硬化性組成物（Ｘ）の硬化体を形成する床表面の材質、硬化体の形状や寸法、硬化体に設計された物性などの種々の条件に応じて適宜選択できるが、硬化性成分全量中、好ましくは硬化性ポリマー成分を８〜９２重量％、硬化性オリゴマー成分を８〜９２重量％、より好ましくは硬化性ポリマー成分を１５〜８５重量％、硬化性オリゴマー成分を１５〜８５重量％、さらに好ましくは硬化性ポリマー成分を３５〜６５重量％、硬化性オリゴマー成分を３５〜６５重量％である。
【００４７】
硬化性ポリマー成分、及び硬化性オリゴマー成分の硬化性成分における各含有量が上記範囲にあることにより、硬化性組成物（Ｘ）の硬化体が次のような優れた特性を発現する。すなわち、床表面との密着性、硬度や、耐摩耗性、光沢保持などの耐久性を高い水準で併せ持ち、後述する複数の防滑凸部からなる防滑構造が得られる。また、該防滑構造は、晴天時などの乾燥した時だけでなく、雨天時や水を用いて清掃作業を行なったときにでも、優れた防滑性能を発揮することができ、床材、特にセラミックタイルや石材からなる床材の歩行安全性を高めることができる。
【００４８】
硬化性ポリマー成分の含有量が８重量％未満又は硬化性オリゴマー成分の含有量が９２重量％を超える場合には、硬化性組成物（Ｘ）の硬化体の硬度が高くなる傾向があり、硬化体の耐摩耗性などの耐久性が低下するおそれがある。一方、硬化性ポリマー成分の含有量が９２重量％を超えるか又は硬化性オリゴマー成分の含有量が８重量％未満の場合には、硬化前の硬化性組成物（Ｘ）の粘度が高くなって、ハンドリング性が低下する傾向がある。その結果、硬化性組成物（Ｘ）を用いて床表面に防滑構造を形成する際の作業性などが低下するおそれがある。
【００４９】
硬化性組成物（Ｘ）において、上記した硬化性成分と共に用いられる硬化触媒はシラノール縮合触媒とも呼ばれるものであり、該硬化性触媒としては、この分野で常用される硬化触媒をいずれも使用でき、例えば、有機錫系化合物、有機チタン系化合物などの金属系触媒や、錫やチタン以外の金属系触媒などが挙げられる。有機錫系化合物としては特に限定されないが、例えば、オクチル酸錫、オレイン酸錫、ステアリン酸錫、ジオクチル酸錫、ジステアリン酸錫、ジナフテン酸錫などの錫カルボン酸塩類、ジブチル錫ジラウレート、ジブチル錫ビス（アルキルマレエート）などのジブチル錫ジカルボキシレート類、ジブチル錫ジメトキシド、ジブチル錫ジフェノキシド、などのジアルキル錫のアルコキシド誘導体類、ジブチル錫ジアセチルアセトナート、ジブチル錫アセトアセテート、ジブチル錫ジエチルヘキサノエート、ジブチル錫ジオクテート、ジブチル錫オキシド、ジブチル錫ビスエトキシシリケート、ジオクチル錫オキシドなどのジアルキル錫の分子内配位性誘導体類、ジブチル錫オキシドとエステル化合物による反応混合物、ジブチル錫オキシドとシリケート化合物による反応混合物、およびこれらジアルキル錫オキシド誘導体のオキシ誘導体などの４価ジアルキル錫オキシドの誘導体などが挙げられる。有機チタン系化合物としては、例えば、テトラーｎ―ブトキシチタネート、テトライソプロポキンチタネートなどが挙げられる。また、錫やチタン以外の金属系触媒としては、例えば、オクチル酸やオレイン酸、ナフテン酸、ステアリン酸などをカルボン酸成分とするカルボン酸カルシウム、カルボン酸ジルコニウム、カルボン酸鉄、カルボン酸バナジウム、カルボン酸ビスマス、カルボン酸鉛、カルボン酸チタニウム、カルボン酸ニッケルなどのカルボン酸金属塩類などが挙げられる。これらの中でも、金属系触媒が好ましく、有機錫系化合物及び有機チタン系化合物がより好ましく、有機錫系化合物がさらに好ましい。硬化触媒は１種を単独でまたは２種以上を組み合わせて使用できる。
【００５０】
硬化性組成物（Ｘ）における硬化触媒の含有量は特に限定されないが、硬化性成分１００重量部に対して好ましくは０．０５重量部〜２０重量部、より好ましくは０．１重量部〜１０重量部、さらに好ましくは０．３〜１０重量部である。硬化触媒の含有量が０．０５重量部未満では、硬化性組成物（Ｘ）の硬化性、及び硬化性組成物（Ｘ）の硬化体の硬度や耐摩耗性などの耐久性が低下する傾向がある。硬化触媒の含有量が２０重量部を超えると、硬化速度が速くなりすぎて硬化性組成物（Ｘ）の粘度が高くなりハンドリング性が低下し、床表面に防滑構造を形成する際の作業性が低下する傾向がある。さらに、硬化収縮が大きくなり床材との密着性が低下する。
【００５１】
硬化性組成物（Ｘ）は、前述したように、その硬化体の物性を低下させない範囲で、架橋性シリル基含有ポリマー、及びアルコキシ基含有シリコーンオリゴマー以外のシラン化合物を含んでいてもよい。該シラン化合物としては、反応性官能基を有するシラン化合物が挙げられる。反応性官能基を有するシラン化合物の具体例としては、例えば、アミノシラン、アルキルアルコキシシラン、エポキシシラン、メルカプトシラン、イソシアネートシラン、アクリルシランなどが挙げられ、これらのシラン化合物は１種を単独で又は２種以上を組み合わせて使用できる。硬化性組成物（Ｘ）の硬化速度を向上させたり、また、硬化体の物性をより一層向上させたりする観点から、これらのシラン化合物の中でもアミノシランを好ましく使用できる。
【００５２】
アミノシランとは、分子内に少なくとも１つのアミノ基を有するシラン化合物の総称であり、例えば、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルジメトキシシラン、Ｎ−２−（アミノエチル）−３−アミノプロピルジエトキシシラン、Ｎ−２−（アミノエチル）−３−アミノプロピルトリメトキシシラン、Ｎ−２−（アミノエチル）−３−アミノプロピルトリエトキシシラン、３−アミノプロピルジメチルメトキシシラン、３−アミノプロピルメチルジメトキシシラン、３−アミノプロピルメチルジエトキシシラン、３−アミノプロピルトリメトキシシラン、３−アミノプロピルトリエトキシシラン、３−メチルジメトキシシリル−Ｎ−（１，３−ジメチル−ブチリデン）プロピルアミン、３−メチルジエトキシシリル−Ｎ−（１，３−ジメチル−ブチリデンプロピルアミン、３−トリメトキシシリル−Ｎ−（１，３−ジメチル−ブチリデン）プロピルアミン、３−トリエトキシシリル−Ｎ−（１，３−ジメチル−ブチリデン）プロピルアミン、Ｎ−フェニル−３−アミノプロピルメチルジエトキシシラン、Ｎ−フェニル−３−アミノプロピルメチルジエトキシシラン、Ｎ−フェニル−３−アミノプロピルトリメトキシシラン、Ｎ−フェニル−３−アミノプロピルトリエトキシシラン、Ｎ−（ビニルベンジル）−２−アミノエチル−３−アミノプロピルトリメトキシシランなどが挙げられる。アミノシランは１種を単独でまたは２種以上を組み合わせて使用できる。
【００５３】
アルキルアルコキシシランとは、分子内に１又は複数のアルキル基及びアルコキシ基を有するシラン化合物の総称であり、例えば、メチルトリメトキシシラン、ジメチルジメトキシシラン、フェニルトリメトキシシラン、メチルトリエトキシしシラン、ジメチルジエチルシラン、フェニルトリエトキシシラン、ｎ−プロピルトリメトキシシラン、ｎ−プロピルトリエトキシシラン、ヘキシルトリメトキシシラン、ヘキシルトリエトキシシラン、オクチルトリエトキシシラン、デシルトリメトキシシラン、トリフルオロプロピルトリメトキシシランなどが挙げられる。アルキルアルコキシシランは１種を単独でまたは２種以上を組み合わせて使用できる。
【００５４】
エポキシシランとは、その分子内に少なくとも１つのエポキシ基を有するシラン化合物の総称であり、例えば、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどが挙げられる。エポキシシランは、１種を単独で又は２種以上を組み合わせて使用できる。
【００５５】
メルカプトシランとは、分子内に少なくとも１つのメルカプト基を有するシラン化合物の総称であり、例えば、γ−メルカプトプロピルトリメトキシシラン、γ−メルカプトプロピルトリエトキシシラン、γ−メルカプトプロピルメチルジメトキシシラン、γ−メルカプトプロピルジメチルメトキシシラン、γ−メルカプトプロピルメチルジエトキシシラン、γ−メルカプトプロピルジメチルエトキシシランなどが挙げられる。メルカプトシランとしては市販品も使用でき、例えば、ＫＢＭ８０３（商品名、信越化学工業（株）製）、Ｚ−６０６２（商品名、東レ・ダウコーニング（株）製）、Ｚ−６９１１（商品名、東レ・ダウコーニング（株）製）、Ｍ８４５０（商品名：チッソ（株）製）などが挙げられる。メルカプトシランは１種を単独でまたは２種以上を組み合わせて使用できる。
【００５６】
イソシアネートシランとは、分子内に少なくとも１つのイソシアネート基を有するシラン化合物の総称であり、例えば、３−イソシアネートプロピルトリメトキシシラン、３−イソシアネートプロピルトリエトキシシラン、３−イソシアネートプロピルメチルジメトキシシラン、３−イソシアネートプロピルメチルジエトキシシランなどが挙げられる。イソシアネートシランは１種を単独で又は２種以上を組み合わせて使用できる。
【００５７】
アクリルシランとは、分子内に少なくとも１つのビニル基を有するシラン化合物の総称であり、例えば、ビニルトリクロルシラン、ビニルトリメトキシシラン、ビニルトリエトキシシラン、ビニルトリクロルシラン、ビニルトリス（β−メトキシエトキシ）シラン、ビニルトリアセトキシシラン、γ−（メタクリロオキシプロピル）トリメトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、γ−メタクリロキシプロピルトリス（β−メトキシエトキシ）シラン、γ−メタクリロキシプロピルメチルジメトキシシラン、Ｎ−β−（Ｎ−ビニルベンジルアミノエチル）−γ−アミノプロピルトリメトキシシラン塩酸塩、ジメチルビニルメトキシシラン、ジメチルビニルエトキシシラン、メチルビニルジメトキシシラン、メチルビニルジエトキシシラン等が挙げられる。アクリルシランは１種を単独で又は２種以上を組み合わせて使用できる。
【００５８】
硬化性組成物（Ｘ）におけるシラン化合物の含有量は特に限定されないが、硬化性成分１００重量部に対し、好ましくは０．１〜５０重量部、より好ましくは２〜４５重量部、さらに好ましくは５〜３５重量部である。
【００５９】
硬化性樹脂として熱硬化性樹脂を含む防滑処理用組成物（以下「硬化性組成物（Ｙ）」と呼ぶことがある）において、熱硬化性樹脂としては、例えば、シリコーン樹脂、エポキシ樹脂、ウレタン樹脂などを好ましく使用できる。熱硬化性樹脂は１種を単独で又は２種以上を組み合わせて使用できる。なお、硬化性樹脂（Ｙ）に含まれる熱硬化性樹脂は、併用される硬化剤を選択することによって、加熱することなく室温で硬化するものをも含む。
【００６０】
また、硬化性樹脂として光硬化性樹脂を含む防滑処理用組成物（以下「硬化性組成物（Ｚ）」と呼ぶことがある）において、光硬化性樹脂としては紫外線などの光線を照射することにより硬化可能な各種の硬化性樹脂を特に限定なく使用できるが、例えば、光硬化性アクリル樹脂などを好ましく使用できる。
【００６１】
湿気硬化性樹脂を用いるのと同様に、熱硬化性樹脂や光硬化性樹脂を用いることによっても、防滑凸部の接触角を所定の範囲に調整することが容易になる。その結果、床表面の美麗性、意匠性、清掃性などを損なうことなく、優れた防滑性能及び防滑性能の長期的な保持、優れた防汚性を有する防滑凸部を形成することができる。これらの硬化性樹脂としては、常温で液状であり、床表面への施工後に硬化するものを選択して用いることが好ましい。
【００６２】
硬化性樹脂（Ｘ）（Ｙ）（Ｚ）などの、硬化性樹脂を含む防滑処理用組成物は、その硬化体の物性を損なわない範囲で、一般的な樹脂用添加剤を任意成分として含んでいてもよい。樹脂添加剤としては、例えば、充填材、可塑剤、着色剤、有機溶剤、老化防止剤、紫外線吸収剤、光安定剤、酸化防止剤、揺変剤などが挙げられ、これらの１種又は２種以上を使用できる。
【００６３】
充填材としては、例えば、重質炭酸カルシウム、軽質炭酸カルシウム、脂肪酸処理炭酸カルシウム、膠質炭酸カルシウム、ヒュームシリカ、沈降性シリカ、カーボンブラック、炭酸マグネシウム、ケイソウ土、雲母、タルク、マイカ、クレー、ベントナイト、有機ベントナイト、酸化第二鉄、酸化亜鉛などの無機塩類、ガラスビーズ、シラスバルーン、ガラスバルーン、シリカバルーン、プラスチックバルーンなどのバルーン、ガラス繊維，金属繊維などの無機繊維、ポリエチレン繊維、ポリプロピレン繊維などの有機繊維、ホウ酸アルミニウム、炭化ケイ素、窒化ケイ素、チタン酸カリウム、グラファイト、針状結晶性炭酸カルシウム、ホウ酸マグネシウム、二ホウ化チタン、クリソタイル、ワラストナイトなどの針状結晶性充填材などが挙げられる。
【００６４】
可塑剤としては、例えば、フタル酸ジエステル類（ジイソノニルフタレートなど）、エポキシ化ヘキサヒドロフタル酸ジエステル類、アルキレンジカルボン酸ジエステル類、アルキルベンゼン類などが挙げられる。
着色剤としては、例えば、ベンガラ、酸化チタン、カーボンブラックその他の着色顔料、染料などが挙げられる。
【００６５】
有機溶剤としては、例えば、メタノール、エタノール、イソプロパノール、ｎ−ブタノール、アセトン、メチルエチルケトン、リグロイン、酢酸エチル、テトラヒドロフラン、ｎ−ヘキサン、ヘプタンや、イソパラフィン系高沸点溶剤などが挙げられる。なお、メタノールおよびエタノールは安定剤としても使用できる。
【００６６】
老化防止剤としては、例えば、ヒンダードフェノール類、メルカプタン類、スルフィド類、ジチオカルボン酸塩類、チオウレア類、チオホスフェイト類、チオアルデヒド類などが挙げられる。
【００６７】
紫外線吸収剤としては、例えば、ベンゾトリアゾール類、ベンゾフェノン類、サリシレート類、シアノアクリレート類、ニッケル錯塩類などが挙げられる。光安定剤としては、例えば、ヒンダードアミン類などが挙げられる。
【００６８】
酸化防止剤としては、例えば、ヒンダードフェノール類などが挙げられる。
揺変剤としては、例えば、コロイダルシリカ、有機ベントナイト、脂肪酸アマイド、水添ひまし油などが挙げられる。
上記した各添加剤は、それぞれ、１種を単独でまたは２種以上を組み合わせて使用できる。
【００６９】
硬化性組成物（Ｘ）は、例えば、上記した各必須成分（硬化触媒を除く）および必要に応じて上記したシラン化合物や樹脂用添加剤（着色剤を除く）を混合し、得られた混合物を減圧脱気し、脱気後の混合物に硬化触媒および必要に応じて着色剤を添加してさらに混合することにより得ることができる。前記以外の熱硬化性樹脂又は光硬化性樹脂を含む硬化性樹脂組成物（Ｙ）、（Ｚ）も。樹脂用添加剤の１種又は２種以上を含むことができる。
【００７０】
こうして得られる硬化前の防滑処理用組成物は、通常は透明である。また、防滑処理用組成物を防滑凸部の材料として用いる場合、それ自体が液状の硬化性樹脂を用いるか又は硬化性樹脂の有機溶剤溶液の形態で用いられる。これらの２０℃における粘度は、ＢＨ型回転粘度計（２０ｒｐｍ）による測定値として、３０ｍＰａ・ｓ〜２００，０００ｍＰａ・ｓの範囲に調整することが好ましい。
【００７１】
なお、粘度は、防滑構造を形成する際の作業性や、後述する防滑構造の製造方法においてマスキングシート脱型後の完全に硬化する前の防滑処理用組成物が所定の立体形状をほぼ維持しつつかつその一部のみが変形（例えば、頂部周辺がほぼ曲面状及び／又は円弧状に変形）するように構成すること、などを考慮すると、粘度（２０℃）を５０ｍＰａ・ｓ〜５０００ｍＰａ・ｓの範囲とすることが好ましい。防滑処理用組成物の粘度は、例えば、防滑処理用組成物そのものの選択、防滑処理用組成物に含まれる成分の種類や含有量の選択などにより調整できる。さらに、任意成分や樹脂用添加剤により粘度を調整してもよい。
【００７２】
次に、本発明の防滑構造の製造方法について説明する。本発明の防滑構造は、例えば、複数の貫通孔を分散配置したマスキングシートを床表面に貼り付ける工程（Ａ）と、マスキングシートの貫通孔と床表面とで形成された穴の中に防滑処理用組成物（好ましくは液状の防滑処理用組成物）を充填し、床表面に付着させる工程（Ｂ）と、必要に応じて加熱下又は光照射下に、マスキングシートを床から取り除く工程（Ｃ）と、マスキングシートの貫通孔が存在した位置に付着する防滑処理用組成物を硬化させて、複数の防滑凸部を形成する工程（Ｄ）と、を含む方法により作製できる。以下、各工程（Ａ）〜（Ｄ）についてさらに詳しく説明する。
【００７３】
本発明では、工程（Ａ）の実施に先立ち、防滑構造を形成する床表面（以下「被処理面」とすることがある）の清浄化工程を実施してもよい。清浄化工程は、従来方法と同様に実施でき、例えば、掃除機などを用いて、被処理面のゴミ、砂、土、埃などを除去した後、薬剤及びウエスワイプを用いて被処理面の油汚れやその他の汚れを除去することにより行なわれる。ここで、薬剤としては、例えば、人体に対する安全性が比較的高い有機溶剤などを使用でき、該有機溶剤の一例としてイソプロパノールなどの低級アルコール類や、アセトンなどのケトン類が挙げられる。
【００７４】
工程（Ａ）では、複数の貫通孔を分散配置したマスキングシートを床表面に貼り付ける。被処理面を構成する材料としては特に限定されず、セラミック、陶磁器、ガラス、石材などの無機質材料、木質材料、樹脂材料などを使用できるが、防滑処理用組成物の硬化体（後述する防滑凸部）の被処理面に対する接着性や密着性、被処理面自体の美麗性、光沢性、意匠性、耐久性などの観点から、無機質材料が好ましく、セラミック、石材などがより好ましい。床表面を含む床表層部は、通常、複数のタイルを縦横方向に並べて構成されるが、タイルの寸法は特に限定されず、縦横寸法が１０ｃｍ程度の比較的小さなものから、縦横寸法が３０ｃｍ程度〜５０ｃｍ程度の比較的大きなものまで、適宜選択できる。なお、縦横に隣り合うタイル間に目地が設けられる場合は、マスキングシートを床表面に貼り付ける前に、防滑処理用組成物の侵入を防止するためのテープを縦横の目地に貼り付けてもよい。縦横の目地に貼り付けたテープは、マスキングシートの位置決めにも利用できる。
【００７５】
マスキングシートは、例えば、基材と、基材の一方の表面に脱着可能に積層された粘着層と、からなり、厚み方向に貫通する複数の孔が互いに離隔するように形成されたものである。基材の材質としては特に限定されないが、マスキングシートの施工性を考慮すると、基材が、施工現場においてカッター、はさみなどで裁断可能な、ポリプロピレン、ポリエチレン、ポリエチレンテレフタレート、ナイロン（商標名）、塩化ビニルなどの合成樹脂が好ましい。また、マスキングシートの厚みは、マスキングシートに形成された貫通孔の高さと等しくなり、防滑凸部の高さに影響を及ぼす。例えば、防滑凸部による防汚性や、防滑構造の清掃性などを考慮すると、マスキングシートの厚みは好ましくは３０μｍ〜２ｍｍである。
【００７６】
貫通孔の軸に対して垂直な方向の断面形状は特に限定されず、例えば、略円形、略楕円形、略長円形、略方形、五角形以上の略多角形、星形などの種々の形状とすることができるが、硬化後の清掃性などを考慮すると、略円形、略楕円形、略長円形、略正方形などが好ましく、略円形がさらに好ましい。なお、断面形状が円形以外の貫通孔を用いても、防滑処理用組成物の粘度などを調整することにより、ドーム形状の防滑凸部を形成することができる。貫通孔の径は、防滑凸部の径寸法に影響を及ぼすことから、防滑凸部による歩行安全性の向上や、歩行者が防滑凸部を足で引っ掛けて躓くのを防止し、歩行安全性を高めることなどを考慮すると、好ましくは０．３ｍｍ〜２５ｍｍの範囲である。また、貫通孔の径は、マスキングシートの表裏面において異なるように形成してもよい。
【００７７】
また、マスキングシートにおける複数の貫通孔の配置はこれらが互いに離隔していれば特に限定されず、例えば、格子状、千鳥格子状、同心円状、放射状などの規則的な配置でもよく、不規則な配置でもよいが、防滑性能、床表面への施行性などを考慮すると、規則的な配置が好ましい。また、隣り合う貫通孔の間隔は特に限定されないが、防滑性能や歩行安全性の向上を考慮して、好ましくは１ｍｍ〜５０ｍｍ、より好ましくは１ｍｍ〜３０ｍｍ、さらに好ましくは２ｍｍ〜２０ｍｍの範囲から選択される。隣り合う貫通孔の間隔は、形成される防滑構造全体において等間隔でも不等間隔でもよいが、防滑性能の観点から、等間隔が好ましい。また、マスキングシートの開口率も特に限定されず、広い範囲から選択できるが、防滑構造を形成する際の作業性などの観点から、好ましくは３％〜５０％程度である。また、防滑凸部の集合によって、文字、記号、デザインなどを表現することも可能である。
【００７８】
工程（Ｂ）では、被処理面とマスキングシートの貫通孔とで形成された穴に防滑処理用組成物を充填し、防滑処理用組成物の仮硬化体を得る。防滑処理用組成物の充填には、例えば、ヘラ、金ゴテなどが用いられる。充填された防滑処理用組成物は、通常室温にて硬化させるが、必要に応じてドライヤーなどにより加熱してもよく、光照射により硬化させてもよい。
【００７９】
防滑処理用組成物を例えば室温で硬化させる場合、穴に防滑処理用組成物を充填直後〜２４時間を経過した後に工程（Ｃ）に移ることが好ましい。穴に充填した防滑処理用組成物をそのまま放置することを、養生と呼ぶことがある。養生時間を前記範囲とすることにより、防滑処理用組成物が半硬化体となる。半硬化体とは、次の工程（Ｃ）でマスキングシートを取り除いても、穴内の防滑処理用組成物がその周囲に平面状に拡がってその立体形状を失うことがなく、かつ立体形状を維持しながら、多少の変形が起こる状態のものを意味する。なお、工程（Ｃ）は穴に充填された防滑処理用組成物が半硬化体になった後に実施してもよいが、防滑処理用組成物が半硬化体となる前すなわち半硬化体よりも大きな変形を起こす段階で実施してもよい。いずれにせよ、防滑処理用組成物の種類に応じて、防滑処理用組成物がドーム状、好ましくは円形ドーム状になりやすい時点を選択して工程（Ｃ）に移ることが好ましい。
【００８０】
工程（Ｃ）では、マスキングシートの穴内の仮硬化体が硬化して流動性を失う前にマスキングシートを除去する。穴内の仮硬化体は前述した所定の流動性を有している。したがって、マスキングシートを取り除いても、仮硬化体が大きな形状変化を起こすことなく、頂面と側面との境界のエッジが立った領域が曲面状となる変形を起こす。その結果、形成された仮硬化体はエッジが立ったものではなくドーム形状となる。このとき、仮硬化体の立体形状が損なわれず、かつ押圧により形成される平面と側面との境界にエッジが立たないようにその頂部のみを軽く押圧し、平面化してもよい。押圧には、例えば、板、工具、手指などを利用できる。なお、半硬化体が上述のような形状変化を起こす流動性を保った状態になるまでの時間は、予め実験により確認することができる。
【００８１】
仮硬化体が上記のような形状変化を起こすことにより、方柱形状、角柱形状、円柱形状、円錐台形状などの、エッジが立った従来の防滑凸部に見られた欠点、すなわち靴底の汚れや繊維系のゴミや埃などの付着し易さに起因する外観の経時的な劣化という欠点が解消される。また、防滑凸部により被処理面の光沢性、美麗性、意匠性などが損なわれるのを防止できる。また、エッジが丸まって曲面になることで、清掃性も向上する。貫通孔の断面形状が特に略円形、略楕円形、略長円形などである場合、エッジが立った領域が曲面状となる変形により、略円形のドーム形状が形成される。円形ドーム形状とすることにより、防滑凸部が黒く汚れて見えることがより一層顕著に防止され、また清掃性も向上する。
【００８２】
工程（Ｄ）では、被処理面において、マスキングシートの複数の貫通孔が存在した位置に付着した防滑処理用組成物からなりかつエッジが曲面となった仮硬化体を完全に硬化させて、その立体形状がドーム形状である、複数の防滑凸部を形成し、本発明の防滑構造を得る。なお、本明細書において、完全な硬化とは、外力を負荷しないで放置した場合に全く変形しない状態を意味する。本工程の硬化時間は防滑処理用組成物の成分組成などに応じて適宜選択される。こうして、被処理面に、防滑処理用組成物の硬化体である複数の防滑凸部を有する本発明の防滑構造が得られる。なお、着色剤を含まない防滑処理用組成物を用いて形成される防滑凸部は無色透明であることから、被処理面の外観特に光沢性、美麗性、意匠性などを維持することができるという利点を有している。
【実施例】
【００８３】
以下に実施例及び比較例を挙げ、本発明を具体的に説明する。なお、本実施例で用いた各成分は次の通りである。また、以下において、特に断らない限り、部及び％はいずれも重量基準である。【００８４】
［架橋性シリル基含有ポリマー］
商品名サイリルＭＡ４８０、（株）カネカ製、架橋性シリル基を有するアクリル酸エステル系ポリマー
商品名サイリルＳＡＸ５２０、（株）カネカ製、架橋性シリル基を有するポリオキシプロピレン
［アルコキシ基含有シリコーンオリゴマー］
商品名ＫＲ−５１０、信越化学（株）製、一般式（１）において、Ｒ１＝メチル基、Ｒ２＝メチル基及びフェニル基、ｍ＝１０、粘度（２５℃）１００ｍｍ２／ｓ、屈折率（２５℃）１．５０９、メチル基含有量１７重量％【００８５】
［硬化触媒］商品名Ｕ３０３、日東化成（株）製、錫触媒（ジブチル錫）。
［シラン化合物］
商品名：ＫＭＢ−９０３、信越化学（株）製、３−アミノプロピルトリメトキシシラン
商品名：ＫＢＭ−１３、信越化学（株）製、メチルトリメトキシシラン
上記した化合物を商品名を用いて略記することがある。【００８６】
［縮合、付加反応により硬化する硬化性樹脂］
以下の３種の硬化性樹脂は、室温下で硬化できるものである。
シリコーン樹脂  商品名：２５４０ＮＳ、湿気硬化型、２０℃での粘度８０ｍＰａ・ｓ、サンスター技研(株)製
エポキシ樹脂  商品名；アルプロンＧ−２５０、２液型、２０℃での粘度２０００ｍＰａ・ｓ、日米レジン(株)製
ウレタン樹脂  商品名：ペンギンセメント♯９３６、２０℃での粘度１００００ｍＰａ・ｓ、サンスター技研(株)製
［光硬化性樹脂］
光硬化性アクリル樹脂  商品名：クラフトレジンＵＶ００４、２０℃での粘度３５００ｍＰａ・ｓ、(株)テスク製【００８７】
（実施例１〜９）
表１に示す割合（ｇ）で、硬化性ポリマー成分（ＭＡ−４８０又はＳＡＸ５２０）、硬化性オリゴマー成分（ＫＲ５１０）、錫触媒（Ｕ３０３）、シラン化合物（ＫＢＭ９０３）、及びシラン化合物（ＫＢＭ１３）を振盪型混練機（商品名：ＳＨＡＫＥＲ  ＳＡ３００、ヤマト科学（株）製）を用いて均一に混合し、実施例１〜９の硬化性樹脂組成物を調製した。得られた各組成物の粘度及び粘度比を求めた。また、得られた各組成物を用い、下記爪弾き試験、テーパー摩耗試験、及び碁盤目試験を実施した。結果を表１に併記する。【００８８】
［粘度及び粘度比］
各組成物の粘度を、ＢＨ型粘度計（商品名：Ｂ形粘度計  ＢＨ形、（株）トキメック製）を用い、２０℃、回転数２０ｒｐｍで、２回転又は２０回転させたときに測定される値として求めた。測定に使用したロータは、各組成物のおおよその粘度に応じて変更した。【００８９】
［爪弾き試験］
下記の手順で爪弾き試験を実施した。
１）セラミックタイル（１０ｃｍ×１０ｃｍ）表面を、アセトンを染み込ませた紙製ウエスにて清掃した。
２）マスキングシート（厚み２００μｍ、円形貫通孔の径３．５ｍｍ、開孔率１２％、円形貫通孔間距離１０ｍｍ）をセラミックタイルの表面に貼り付けた。
３）実施例１〜９の各組成物をヘラでスキージしながら、マスキングシートとセラミックタイルとで形成された穴に充填した。
４）室温１日養生後、マスキングシートを除去することで、セラミックタイル上に複数の円形ドーム形状の防滑凸部を形成した。
５）得られた防滑凸部を室温で３日間、及び８０℃雰囲気中で４日間放置した。
６）その後、円形ドーム形状の防滑凸部を親指の爪により５回弾き、凸部の潰れ、及び剥れがない場合を「○（合格）」とし、１つの凸部に潰れ及び／又は剥がれがあった場合を「△（準合格）」、複数の凸部に潰れ及び／又は剥がれがあった場合を「×（不合格）」と評価した。【００９０】
［テーパー磨耗試験］
下記の手順でテーパー摩耗試験を実施した。１）〜３）の工程は、爪弾き試験と同様に実施した。
４）マスキングシートの円形貫通孔とセラミックタイルとで形成された穴の全てに各組成物を充填した直後に、マスキングシートを除去し、室温で６０分間放置して変形及び硬化させることにより、セラミックタイル上に複数の円形ドーム形状の防滑凸部を形成した。
５）得られた防滑凸部１０個の高さをレーザー変位測定器（商品名：ＬＫ０８０，ＬＫ２１００、ＲＶ４５、（株）キーエンス製）で測定し、得られた算術平均値を初期高さ（μｍ）とした
６）次に、室温で７２時間放置後、円形ドーム形状の防滑凸部の研磨試験を実施した。研磨には、ＪＩＳ Ｋ  ５６００−５−９記載の磨耗試験機（商品名：ＡＢＲＡＳＩＯ  ＴＥＳＴＥＲ、（株）安田精機製作所製）を使用し、荷重を５００ｇ、及び磨耗輪をＣＳ−１７に設定し、７００回研磨後の防滑凸部の高さを上記５）と同様にして測定した。防滑凸部の高さが４０μｍ以上である場合を「○（合格）」とし、４０μｍ未満である場合を「×（不合格）」とした。【００９１】
［碁盤目試験］
下記の手順で碁盤目試験を実施した。
１）セラミックタイル（１０ｃｍ×１０ｃｍ）表面を、アセトンを染み込ませた紙製ウエスにて清掃した。
２）厚みが２００μｍとなるように、セラミックタイルの４辺にマスキングテープを重ね貼りした。
３）マスキングシートで囲まれた領域に各組成物を流し込み、厚みが均一となるようにヘラでスキージした。
４）室温で１日間放置するか、又は室温で１日間及び８０℃雰囲気中で１日間放置した。
５）ＪＩＳＫ５６００−５−６に準じた碁盤目試験を２ｍｍ間隔格子で実施した。
６）下記評価基準において、評価０〜２を「合格（○）」とし、評価３以下を「不合格（×）」とした。【００９２】
［評価技術］
評価０：塗膜をカットした縁が完全に滑らかで、どの格子の目にも剥がれがない。
評価１：カットの交差点における塗膜の小さな剥がれがある。交差点部分においてカットにより塗膜の小さな剥がれが生じたものは、全ての交差点部分のうちの５％以下である。
評価２：塗膜がカットの縁に沿って、及び／又はカットの交差点において剥がれている。交差点部分においてカットにより塗膜の剥がれが生じたものは、全ての交差点部分のうちの５％を超え、１５％以下である。
評価３：塗膜がカットの縁に沿って、部分的又は全面的に大剥がれを生じており、及び／又は目のいろいろな部分が、部分的又は全面的に剥がれている。交差点部分においてカットにより塗膜の部分的又は全面的に大剥がれが生じたものは、全ての交差点部分のうちの１５％を超え、３５％以下である。
評価４：塗膜がカットの縁に沿って、部分的又は全面的に大剥がれを生じており、及び／又は数箇所の目が部分的又は全面的に剥がれている。交差点部分においてカットにより塗膜の部分的又は全面的に大剥がれが生じたものは、全ての交差点部分のうちの３５％を超える。
評価５：評価４よりも塗膜の剥がれの程度が大きい。【００９３】
なお、下記表１に示す防滑凸部の最大高さ及び最大径は、それぞれ、深さゲージ（株式会社尾崎製作所製  ＤＩＡＬ  ＤＥＰＴＨ  ＧＡＵＧＥ  Ｔ−６Ｂ）及びノギス（新潟精機株式会社製  ＤＩＧＩＴＡＬ  ＣＡＬＰＥＲ  ＤＮ−１５０）を使用して測定した。また、下記表１、組成欄の硬化性オリゴマー成分及び硬化性ポリマー成分の欄において、上段の数字は実際の配合重量（ｇ）を示し、下段の数字は硬化性成分全量中の割合（重量％）を示す。また、下記表１、組成欄の錫触媒、及びシラン化合物の欄の数字は実際の配合重量（ｇ）を示す。【００９４】
【表１】
2017057473.tif 000002
【００９５】
なお、表１に示すテーパー摩耗試験において、７００回後の防滑構造を構成する防滑凸部を目視観察したところ、実施例２〜７の防滑構造では部分的にでも欠損している防滑凸部は存在せず、良好な防滑性能が維持されていることが判った。また、実施例１の防滑構造では、一部が欠損した防滑凸部が僅かに認められたが、防滑性能が維持されていることが判った。一方、実施例８〜９の防滑構造では、防滑凸部の高さが４０ｍｍ未満となって摩耗が実施例１〜７のものよりも大きく、また、比較的大きな欠損を有する防滑凸部が実施例１よりも多く見つかり、その防滑性能が実施例１〜７よりも劣ることが判った。【００９６】
（実施例１０）
硬化性ポリマー成分（ＳＡＸ５２０）１２．５ｇ、硬化性オリゴマー成分（ＫＲ５１０）３．０ｇ、錫触媒（Ｕ３０３）１．２０ｇ、シラン化合物（ＫＢＭ９０３）１．８０ｇ、及びシラン化合物（ＫＢＭ１３）２．７０ｇを振盪型混練機（ＳＨＡＫＥＲ  ＳＡ３００）を用いて均一に混合し、本発明の防滑処理用組成物（粘度：８２．５ｍＰａ・ｓ）を調製した。得られた組成物を用い、マスキングシートにおける厚み（μｍ）、円形貫通孔の径（ｍｍ）、互いに隣り合う円形貫通孔の貫通孔間距離（ｍｍ）、及び開口率（％）を変更し、下記の手順に従って、複数の防滑凸部からなる本発明の防滑構造を形成し、評価を行なった。【００９７】
１）セラミックタイル（１０ｃｍ×１０ｃｍ）表面を、アセトンを染み込ませた紙製ウエスにて清掃した。
２）表２に示す各仕様（厚み、貫通孔径、貫通孔間距離、及び開口率）のマスキングシートをセラミックタイルへ貼り付けた。
３）上記で得られた組成物をヘラでスキージしながら、セラミックタイルとマスキングシートの貫通孔とで形成された穴に充填した。
４）組成物充填完了直後にマスキングシートを除去し、室温で７２時間そのまま放置することで、マスキングシート除去直後の円柱状かドーム状に変形した防滑凸部を形成し、本発明の防滑構造を作製した。
５）得られた防滑構造について、ＪＩＳ  Ａ１４５４及びＪＩＳ  Ａ５７０５に準じ、水及びダスト条件にてＣＳＲ値（滑り抵抗係数）を測定し、０．４０以上を合格とした。
６）また、セラミックタイルにおける防滑構造が形成された領域の光沢を、光沢度計（商品名：ＧＭ−２６８、コニカミノルタ（株）製）にて測定し、５０以上を合格とした。
結果を表２に示す。【００９８】
なお、表２において、ブランクとはセラミックタイルのＣＳＲ値及び光沢度を示すものである。また、開口率の欄におけるＮ＝１、２とは、２つの検体を用いたことを示し、光沢度の欄におけるＮ＝１、２、３とは、１検体について３回光沢度を測定したことを示す。【００９９】
【表２】
2017057473.tif 000003
【０１００】
表２から、本発明によれば、マスキングシートにおける厚み（μｍ）、円形貫通孔の径（ｍｍ）、互いに隣り合う円形貫通孔の貫通孔間距離（ｍｍ）、及び開口率（％）、すなわち防滑凸部の高さ、径、防滑凸部間距離、及び防滑凸部の数を広い範囲から選択して、ブランク（セラミックシート）の光沢度を目視では殆ど変らない程度に維持しながら、ブランクよりも顕著に優れた防滑性能を有する防滑構造を形成できることが判る。【０１０１】
（実施例１１〜１４）
防滑処理用組成物として、シリコーン樹脂（２５４０ＮＳ、実施例１１）、光硬化型アクリル樹脂（クラフトレジンＵＶ００４、実施例１２）、エポキシ樹脂（アルプロンＧ−２５０、実施例１３）又はウレタン樹脂（ペンギンセメント♯９３６、実施例１４）を用い、以下の手順で複数の円形ドーム形状の防滑凸部からなる本発明の防滑構造を作製した。【０１０２】
１）セラミックタイル（１０ｃｍ×３０ｃｍ）表面を、アセトンを染み込ませた紙製ウエス（商品名：キムワイプ（商標名）、日本製紙クレシア(株)製）にて清掃した。
２）マスキングシート（厚み３００μｍ、円形貫通孔の径３ｍｍ、開孔率１７．４％、円形貫通孔間距離６ｍｍ、王子タック(株)製）をセラミックタイルの表面に貼り付けた。
３）実施例１１〜１４の各防滑処理用組成物を金ゴテでスキージしながら、マスキングシートとセラミックタイルとで形成された穴に充填した。
４）室温で１分間放置後、マスキングシートを除去することで、セラミックタイル上の防滑処理用組成物を円形ドーム形状に変形させ、仮硬化体を得た。この仮硬化体のうち、防滑処理用組成物が室温硬化型又は湿気硬化型である場合は、室温で２４時間養生し、完全に硬化させた。また、光硬化型アクリル樹脂からなる仮硬化体は、専用ライト（ＴＡＮＧＹＡ  ＬＥＤライト８Ｗ）で３０秒間紫外線を照射し、完全に硬化させた。こうして、最大径３．３０ｍｍ、最大高さ０．２０ｍｍ、縦横比（最大径／最大高さ）１６．５の円形ドーム形状の防滑凸部を約６ｍｍの等間隔で複数形成し、本発明の防滑構造を作製した。
５）比較のために、上記１）〜３）の工程を実施した後、マスキングシートを除去しない状態で充填された防滑処理用組成物を上記４）と同様にして完全に硬化させ、複数の円柱形状（径３．００ｍｍ、高さ０．３０ｍｍ）の防滑凸部からなる防滑構造を作製した。【０１０３】
得られた実施例１１〜１４及び比較のための防滑凸部について、下記の評価試験を実施した。結果を表３に示す。
［爪弾き試験］
上記で得られた各防滑凸部を室温又は８０℃雰囲気中にて７日間保存した後、実施例１と同様にして実施し、評価した。爪弾き試験は、床表面に対する防滑凸部の接着性又は密着性を評価する試験である。【０１０４】
［清掃用具操作性］
１５０ｇの錘を紙製ウエス（キムワイプ）１枚で包み込み、防滑構造の表面を滑らせた時の摩擦抵抗値を、デジタル式ブッシュブルゲージ（商品名：ＤＳＰ−５０、（株）イマダ製）で測定した。摩擦抵抗値が低いほど、モップなどの清掃用具の操作性が良いことになる。【０１０５】
［付着汚れ除去性］
牛脂と大豆油とを重量比１：１で混合し、混合油を作製した。この混合油をクロロホルムに溶解し、混合油の２５重量％クロロホルム溶液を作製した。この溶液に赤色染料（ＮＰ Ｓｃａｒｌｅｔ  ＢＮ：(株)戸谷染料商店）を０．１重量％の割合で添加及び混合し、汚染液とした。この汚染液をスポイトにより各防滑凸部の表面に３滴滴下し、６０分間放置した。その後、各防滑凸部の汚染液滴下箇所を、水を含浸させた紙製ウエブ（キムワイプ）でふき取り清掃を行い、赤色が完全に拭取れた場合を「○」、極僅かに残る場合を「△」、明らかに赤色が残る場合を「×」と評価した。【０１０６】
［汚れ付着性］
カーボン粉末０．０１ｇを付着させた白刷毛で、各防滑凸部の表面を１往復こすり、カーボン粉末の防滑凸部表面への移行を目視観察し、カーボン粉末の移行が非常に少なく、防滑凸部の外観に変化が見られない場合を「○」、カーボン粉末の移行が比較的多量であり、防滑凸部の表面に黒ずみがみられる場合を「×」と評価した。【０１０７】
［耐候性］
各防滑凸部に対し、超促進耐候性試験機（商品名：ＥＹＥ  ＳＵＰＥＲ−Ｗ２６１、岩崎電気（株）製）にて紫外線を７２時間照射した後、変色（黄変）の有無を目視観察し、変色のないものを「○」、変色したものを「×」と評価した。【０１０８】
［防滑性能］
実施例１０と同様にしてＣＳＲ値を求め、０．４０以上を合格とした。【０１０９】
【表３】
2017057473.tif 000004
【０１１０】
表３から、付加反応により硬化する硬化性樹脂又は光硬化性樹脂を含む防滑処理用組成物を用いて円形ドーム形状を有する防滑凸部を形成することにより、良好な防滑性能を有しつつ、床表面との密着性、清掃用具操作性、付着した汚れの除去性、汚れの付着防止性などの諸性能を高水準でみたし、床表面の美麗性、意匠性などを損なうことがなく、特に屋内用として非常に有用な防滑構造を形成できることがわかる。
【国際調査報告】
2017057473.tif 000005
2017057473.tif 000006
2017057473.tif 000007
2017057473.tif 000008
2017057473.tif 000009
2017057473.tif 000010
2017057473.tif 000011